【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
次の各段階を含むバリア布帛の製法：
下記（１）〜（６）から本質的に成るコーティング組成物を調製する段階：
（１）一分子当たり、ケイ素と結合した少なくとも二つのＣ2〜Ｃ6アルケニル基を有する、少なくとも一種のポリオルガノシロキサンオイル、
（２）一分子当たり、ケイ素と結合した少なくとも二つの水素原子を有する、少なくとも一種のポリハイドロゲンオルガノシロキサンオイル、
（３）白金族に属する少なくとも一種の金属を含んで成る、触媒として有効な量の少なくとも一種の触媒、
（４）下記（４．１）〜（４．３）から本質的に成る接着促進剤：
（４．１）３−トリメトキシシリルプロピルメタクリレートシラン（ＭＥＭＯ）、
（４．２）少なくとも一つのエポキシ基を含む、少なくとも一種の有機ケイ素化合物、及び
（４．３）前記コーティング組成物の総量に基づいて、０．３８〜２．０重量％の、少なくとも一種の金属Ｍキレート及び／又は次の一般式の、一種の金属アルコキシド：Ｍ（ＯＪ）n（式中、ｎはＭの原子価に等しく、そしてＪは直鎖又は分岐鎖のＣ1〜Ｃ8アルキルに等しく、ＭはＴｉ、Ｚｒ、Ｇｅ、Ｌｉ、Ｍｎ、Ｆｅ、Ａｌ及びＭｇから成る群から選択される。）、
（５）Ｒ3ＳｉＯ0.5（Ｍ官能単位）、Ｒ2ＳｉＯ（Ｄ官能単位）、ＲＳｉＯ1.5（Ｔ官能単位）、及びＳｉＯ2（Ｑ官能単位）から成る群から選択される少なくとも二種の官能単位を有する、少なくとも一種のポリオルガノシロキサン樹脂、ここで、少なくとも一種の官能単位は、Ｔ又はＱ官能単位であり、ここで、Ｒ基は同一又は異なり、そして直鎖又は分岐鎖のＣ1〜Ｃ6アルキル、Ｃ2〜Ｃ4アルケニル、フェニル、又は３，３，３−トリフルオロプロピル基であり、前記樹脂は、０．１〜２０重量％のアルケニル基重量含有率を有する、並びに
（６）少なくとも一種の架橋抑制剤；
１０〜４５ｇ／ｍ2の前記コーティング組成物を用いて、織布の片面に第一のコーティングを適用する段階；
前記第一のコーティングを、少なくとも部分的に硬化させる段階；
２０〜１０５ｇ／ｍ2の前記コーティング組成物を用いて、前記少なくとも部分的に硬化させた第一のコーティング上に第二のコーティングを適用する段階、前記第二のコーティングの露出面を前記布帛の内面とみなし、そして前記布帛の未コーティング面を外面とみなす、そして
前記第一のコーティングの硬化速度が前記第二のコーティングの硬化温度よりも遅い条件で、前記第二のコーティングを硬化させる段階。
【請求項２】
前記コーティングされたバリア布帛の内面に対して、第二の布帛を上に重ねるさらなる段階を含む、請求項１に記載の方法。
【請求項３】
前記コーティング組成物において：
一分子当たり、ケイ素と結合した少なくとも二つのＣ2〜Ｃ6アルケニル基を有する前記ポリオルガノシロキサンオイルが、１０〜７０重量％存在し、
一分子当たり、ケイ素と結合した少なくとも二つの水素原子を有する前記ポリハイドロゲンオルガノシロキサンオイルが、２〜１０重量％存在し、
前記接着促進剤が、１．１〜１２重量％存在し、
前記樹脂が、１０〜７０重量％存在し、そして
前記架橋抑制剤が、０．０１〜０．１重量％存在し、上記全ての重量％は、前記組成物の総重量に基づく、請求項１に記載の方法。
【請求項４】
前記接着促進剤の前記有機ケイ素化合物が、下記：
次の一般式：
【化１】
2008503655.tif 000001
［式中、
Ｒ6は、直鎖又は分岐鎖のＣ1〜Ｃ4アルキル基であり、
Ｒ7は、直鎖又は分岐鎖のアルキル基であり、
ｙは、０、１、２又は３に等しく、そして
【化２】
2008503655.tif 000002
(式中、
Ｅ及びＤは、同一又は異なって、直鎖又は分岐鎖のＣ1〜Ｃ4アルキルであり、
ｚは、０又は１に等しく、
Ｒ8、Ｒ9及びＲ10は、同一又は異なる基であり、そして水素、又は直鎖若しくは分岐鎖のＣ1〜Ｃ4アルキルであり、
あるいは、Ｒ8及びＲ9又はＲ10は、上記エポキシを含む二つの炭素原子と一緒になって、５員〜７員のアルキル環を構成することができる。）である。〕を含むか、又は
次の式の少なくとも一種のシロキシ官能単位：
ＸpＧqＳｉＯ[4-(p+q)]/2      （４．２ｂ１）
（式中、
Ｘは、上記式（４．２ａ）で定義される基であり、
Ｇは、前記触媒の活性に好ましくないいかなる作用も有しない一価の炭化水素基であり、
ｐは、１又は２であり、そして
ｑは、０，１又は２であり、
ここで、ｐ＋ｑは１、２又は３である。）及び
次の式の随意選択的な、少なくとも一種のシロキシ官能単位：
ＧrＳｉＯ[4-r]/2      （４．２ｂ２）
（式中、Ｇは上記と同一の意味を有し、そしてｒは０〜３の値を有する。）、
を含むエポキシ官能ポリジオルガノシロキサン、
のどちらかを含む、請求項１に記載の方法。
【請求項５】
前記接着促進剤の有機ケイ素化合物が、３−グリシドキシプロピルトリメトキシシラン（ＧＬＹＭＯ）である、請求項４に記載の方法。
【請求項６】
前記接着促進剤の金属アルコキシドが、アルコキシチタンである、請求項１に記載の方法。
【請求項７】
前記接着促進剤のアルコキシチタンが、ブチルチタネートである、請求項６に記載の方法。
【請求項８】
前記接着促進剤が、下記：
３−トリメトキシシリルプロピルメタクリレートシラン（ＭＥＭＯ）、
３−グリシドキシプロピルトリメトキシシラン（ＧＬＹＭＯ）、及び
ブチルチタネート、
から本質的に成る、請求項１に記載の方法。
【請求項９】
前記接着促進剤の総重量に基づく重量％で表される前記接着促進剤の成分の重量割合が、次の通りである、請求項８に記載の方法：
ＭＥＭＯは、１５〜７０重量％の範囲で存在し、
前記有機ケイ素化合物は、７０〜１５重量％の範囲で存在し、そして
前記金属キレート又はアルコキシドは、５〜３０重量％の範囲で存在する。
【請求項１０】
一分子当たり、ケイ素と結合した少なくとも二つのＣ2〜Ｃ6アルケニル基を有する前記ポリオルガノシロキサンオイルが、下記を含んで成る、請求項１に記載の方法：
（ｉ）次の式のシロキシル官能単位：
ＴaＺbＳｉＯ[4-(a+b)]/2      （１．１）
（式中、
Ｔは、アルケニル基、好ましくはビニル又はアリルであり、
Ｚは、前記触媒の活性に好ましくないいかなる作用も有しない一価の炭化水素基であり、
ａは、１又は２であり、
ｂは、０，１、又は２であり、そして
ａ＋ｂは、１〜３である。）、及び
（ｉｉ）随意選択的な、次の式の他のシロキシ官能単位：
ＺcＳｉＯ[4-c]/2      （１．２）
（式中、
Ｚは、上記と同一の意味を有し、そして
ｃは、０〜３の値を有する。）。
【請求項１１】
一分子当たり、ケイ素と結合した少なくとも二つの水素原子を有する前記ポリハイドロゲンオルガノシロキサンオイルが、下記を含んで成る、請求項１に記載の方法：
（ｉ）次の式のシロキシル官能単位：
ＨdＬeＳｉＯ[4-(d+e)]/2      （２．１）
（式中、
Ｌは、前記触媒の活性に好ましくないいかなる作用も有しない一価の炭化水素基であり、
ｄは、１又は２であり、
ｅは、０、１又は２であり、そして
ｄ＋ｅは、１〜３の値を有する。）、及び
（ｉｉ）随意選択的な、次の平均式の他のシロキシ官能単位：
ＬgＳｉＯ[4-g]/2      （２．２）
（式中、
Ｌは、上記と同一の意味を有し、そして
ｇは、０〜３の値を有する。）。
【請求項１２】
次の各段階を含むバリア布帛の製法：
下記（１）〜（６）から本質的に成るコーティング組成物を調製する段階、
（１）下記（ｉ）及び（ｉｉ）を含んでなる、一分子当たり、ケイ素と結合した少なくとも二つのＣ2〜Ｃ6アルケニル基を有する少なくとも一種の前記ポリオルガノシロキサンオイル：
（ｉ）次の式のシロキシル官能単位：
ＴaＺbＳｉＯ[4-(a+b)]/2      （１．１）
（式中、
Ｔは、アルケニル基、好ましくはビニル又はアリルであり、
Ｚは、前記触媒の活性に好ましくないいかなる作用も有しない一価の炭化水素基であり、
ａは、１又は２であり、
ｂは、０，１又は２であり、そして
ａ＋ｂは、１〜３である。）、及び
（ｉｉ）随意選択的な、次の式の他のシロキシ官能単位：
ＺcＳｉＯ[4-c]/2      （１．２）
（式中、
Ｚは、上記と同一の意味を有し、そして
ｃは、０〜３の値を有する。）、
（２）下記（ｉ）及び（ｉｉ）を含んでなる、一分子当たり、ケイ素と結合した少なくとも二つの水素原子を有する、少なくとも一種のポリハイドロゲンオルガノシロキサンオイル：
（ｉ）次の式のシロキシル官能単位：
ＨdＬeＳｉＯ[4-(d+e)]/2      （２．１）
（式中、
Ｌは、前記触媒の活性に好ましくないいかなる作用も有しない一価の炭化水素基であり、
ｄは、１又は２であり、
ｅは、０、１又は２であり、そして
ｄ＋ｅは、１〜３の値を有する。）；及び、
（ｉｉ）随意選択的な、次の平均式の他のシロキシ官能単位：
ＬgＳｉＯ[4-g]/2      （２．２）
（式中、
Ｌは、上記と同一の意味を有し、そして
ｇは、０〜３の値を有する。）、
（３）白金族に属する少なくとも一種の金属を含んで成る、触媒として有効な量の少なくとも一種の触媒、
（４）下記から本質的に成る接着促進剤：
３−トリメトキシシリルプロピルメタクリレートシラン（ＭＥＭＯ）
下記を含んで成る少なくとも一種の有機ケイ素化合物：
（ｉ）次の式のシロキシル官能単位：
ＨdＬeＳｉＯ[4-(d+e)]/2      （２．１）
（式中、
Ｌは、前記触媒の活性に好ましくないいかなる作用も有しない一価の炭化水素基であり、
ｄは、１又は２であり、
ｅは、０、１又は２であり、そして
ｄ＋ｅは、１〜３の値を有する。）；及び
（ｉｉ）随意選択的な、次の平均式の他のシロキシ官能単位：
ＬgＳｉＯ[4-g]/2      （２．２）
（式中、
Ｌは、上記と同一の意味を有し、そして
ｇは、０〜３の値を有する。）、及び
前記コーティング組成物の総量に基づいて、０．３８〜２．０重量％のアルコキシチタン、
（５）Ｒ3ＳｉＯ0.5（Ｍ官能単位）、Ｒ2ＳｉＯ（Ｄ官能単位）、ＲＳｉＯ1.5（Ｔ官能単位）、及びＳｉＯ2（Ｑ官能単位）から成る群から選択される少なくとも二種の官能単位を有する、少なくとも一種のポリオルガノシロキサン樹脂、ここで、少なくとも一種の官能単位は、Ｔ又はＱ官能単位であり、ここで、Ｒ基は同一又は異なり、そして直鎖又は分岐鎖のＣ1〜Ｃ6アルキル、Ｃ2〜Ｃ4アルケニル、フェニル、又は３，３，３−トリフルオロプロピル基であり、前記樹脂は、０．１〜２０重量％のアルケニル基重量含有率を有する、並びに
（６）下記から成る群から選択される少なくとも一種の架橋抑制剤；
随意選択的に環状であることができ、少なくとも一つのアルケニル基で置換されているポリオルガノシロキサン、
ピリジン、
有機ホスフィン及びフォスファイト、
不飽和アミド、
アルキルマレエート、及び
アルキルアルコール、
１０〜４５ｇ／ｍ2の前記コーティング組成物を用いて、織布の片面に第一のコーティングを適用する段階；
前記第一のコーティングを、少なくとも部分的に硬化させる段階；
２０〜１０５ｇ／ｍ2の前記コーティング組成物を用いて、前記少なくとも部分的に硬化させた第一のコーティング上に第二のコーティングを適用する段階、前記第二のコーティングの露出面を前記布帛の内面とみなし、そして前記布帛の未コーティング面を外面とみなす、そして
前記第一のコーティングの硬化速度が前記第二のコーティングの硬化温度よりも遅い条件で、前記第二のコーティングを硬化させる段階。
【請求項１３】
次の各段階を含むバリア布帛の製法：
下記（１）〜（６）から本質的に成るコーティング組成物を調製する段階、
（１）６０，０００ｃｐｓの粘度及び９０，０００の平均分子量を有する、４０重量％のＭＤＶｉＱ樹脂と、６０重量％のビニル末端ポリジメチルシロキサンオイルとの混合物、
（２）２５ｃｐｓの粘度と、２，５００の平均分子量と、０．７重量％の水素原子とを有し、鎖の末端及び規則的な間隔の鎖上にあるケイ素原子に結合した水素原子を含むポリハイドロゲンオルガノシロキサンオイル架橋剤、
（３）触媒として有効な量の塩化白金酸、
（４）下記から本質的に成る接着促進剤；
３−トリメトキシシリルプロピルメタクリレートシラン（ＭＥＭＯ）：
３−グリシドキシプロピルトリメトキシシラン（ＧＬＹＭＯ）：及び
前記コーティング組成物の総重量に基づいて、０．３８〜２．０重量％のブチルチタネート：
（５）１００，０００ｃｐｓの粘度及び約１１０，０００ｇ／モルの平均分子量を有するビニル末端ポリジメチルシロキサンオイル、及び
（６）１−エチニル−ｌ−シクロヘキサノール；
１０〜４５ｇ／ｍ2の前記コーティング組成物を用いて、織布の片面に第一のコーティングを適用する段階；
前記第一のコーティングを、少なくとも部分的に硬化させる段階；
２０〜１０５ｇ／ｍ2の前記コーティング組成物を用いて、前記少なくとも部分的に硬化させた第一のコーティング上に第二のコーティングを適用する段階、前記第二のコーティングの露出面を前記布帛の内面とみなし、そして前記布帛の未コーティング面を外面とみなす、そして
前記第一のコーティングの硬化速度が前記第二のコーティングの硬化温度よりも遅い条件で、前記第二のコーティングを硬化させる段階。
【請求項１４】
前記コーティングされたバリア布帛の前記内面に対して、第二の布帛を上に重ねるさらなる段階を含む、請求項１３に記載の方法。
【請求項１５】
次の各段階を含む方法により製造されたバリア布帛：
下記（１）〜（６）から本質的に成るコーティング組成物を調製する段階：
（１）一分子当たり、ケイ素と結合した少なくとも二つのＣ2〜Ｃ6アルケニル基を有する、少なくとも一種のポリオルガノシロキサンオイル、
（２）一分子当たり、ケイ素と結合した少なくとも二つの水素原子を有する、少なくとも一種のポリハイドロゲンオルガノシロキサンオイル、
（３）白金族に属する少なくとも一種の金属を含んで成る、触媒として有効な量の少なくとも一種の触媒、
（４）下記（４．１）〜（４．３）から本質的に成る接着促進剤：
（４．１）３−トリメトキシシリルプロピルメタクリレートシラン（ＭＥＭＯ）、
（４．２）少なくとも一つのエポキシ基を含む、少なくとも一種の有機ケイ素化合物、及び
（４．３）前記コーティング組成物の総量に基づいて、０．３８〜２．０重量％の、少なくとも一種の金属Ｍキレート及び／又は次の一般式の一つの金属アルコキシド：Ｍ（ＯＪ）n（式中、ｎはＭの原子価に等しく、そしてＪは直鎖又は分岐鎖のＣ1〜Ｃ8アルキルに等しく、ＭはＴｉ、Ｚｒ、Ｇｅ、Ｌｉ、Ｍｎ、Ｆｅ、Ａｌ、そしてＭｇから成る群から選択される。）、
（５）Ｒ3ＳｉＯ0.5（Ｍ官能単位）、Ｒ2ＳｉＯ（Ｄ官能単位）、ＲＳｉＯ1.5（Ｔ官能単位）、及びＳｉＯ2（Ｑ官能単位）から成る群から選択される少なくとも二種の官能単位を有する、少なくとも一種のポリオルガノシロキサン樹脂、ここで、少なくとも一種の官能単位は、Ｔ又はＱ官能単位であり、ここで、Ｒ基は同一又は異なり、そして直鎖又は分岐鎖のＣ1〜Ｃ6アルキル、Ｃ2〜Ｃ4アルケニル、フェニル、又は３，３，３−トリフルオロプロピル基であり、前記樹脂は、０．１〜２０重量％のアルケニル基重量含有率を有する、並びに
（６）少なくとも一種の架橋抑制剤；
３０〜４５ｇ／ｍ2の前記コーティング組成物を用いて、織布の片面に第一のコーティングを適用する段階；
前記第一のコーティングを、少なくとも部分的に硬化させる段階；
９０〜１０５ｇ／ｍ2の前記コーティング組成物を用いて、前記少なくとも部分的に硬化させた第一のコーティング上に第二のコーティングを適用する段階、前記第二のコーティングの露出面を前記布帛の内面とみなし、そして前記布帛の未コーティング面を外面とみなす、そして
前記第一のコーティングの硬化速度が前記第二のコーティングの硬化温度よりも遅い条件で、前記第二のコーティングを硬化させる段階。
【請求項１６】
前記コーティングされたバリア布帛の前記内面の上に重なる第二の布帛を有する、請求項１５に記載の方法。
【請求項１７】
請求項４に記載の方法により製造されたバリア布帛。
【請求項１８】
請求項６に記載の方法により製造されたバリア布帛。
【請求項１９】
請求項８に記載の方法により製造されたバリア布帛。
【請求項２０】
請求項１２に記載の方法により製造されたバリア布帛。
【請求項２１】
第二の布帛が、前記コーティングされたバリア布帛の前記内面の上に重なる、請求項２０に記載の方法。
【請求項２２】
次の各段階を含む方法により製造されたバリア布帛：
下記（１）〜（６）から本質的に成るコーティング組成物を調製する段階：
（１）６０，０００ｃｐｓの粘度及び９０，０００の平均分子量を有する、４０重量％のＭＤＶｉＱ樹脂と、６０重量％のビニル末端ポリジメチルシロキサンオイルとの混合物、
（２）２５ｃｐｓの粘度と、２，５００の平均分子量と、０．７重量％の水素原子とを有し、鎖の末端及び規則的な間隔の鎖上にあるケイ素原子に結合した水素原子を含むポリハイドロゲンオルガノシロキサンオイル架橋剤、
（３）触媒として有効な量の塩化白金酸、
（４）下記から本質的に成る接着促進剤、
３−トリメトキシシリルプロピルメタクリレートシラン（ＭＥＭＯ）：
３−グリシドキシプロピルトリメトキシシラン（ＧＬＹＭＯ）：及び
前記コーティング組成物の総重量に基づいて、０．３８〜２．０重量％のブチルチタネート：
（５）１００，０００ｃｐｓの粘度と、約１１０，０００ｇ／モルの平均分子量とを有するビニル末端ポリジメチルシロキサンオイル、並びに
（６）１−エチニル−ｌ−シクロヘキサノール；
１０〜４５ｇ／ｍ2の前記コーティング組成物を用いて、織布の片面に第一のコーティングを適用する段階；
前記第一のコーティングを、少なくとも部分的に硬化させる段階；
２０〜１０５ｇ／ｍ2の前記コーティング組成物を用いて、前記少なくとも部分的に硬化させた第一のコーティング上に第二のコーティングを適用する段階、前記第二のコーティングの露出面を前記布帛の内面とみなし、そして前記布帛の未コーティング面を外面とみなす、そして
前記第一のコーティングの硬化速度が前記第二のコーティングの硬化速度よりも遅い条件で、前記第二のコーティングを硬化させる段階。
【請求項２３】
前記布帛が、前記コーティングされたバリア布帛の内面の上に重なっている第二の布帛を有する、請求項２２に記載の方法により製造されたバリア布帛。